溶融スラグを利用して平板状の無機非金属材料を製造する方法であって、溶融スラグを保温調質池に入れ、かつ前記スラグの温度を1450°C1600°Cに維持し、製品の要求によって粘度及び又は色彩を調整する段階と、調質された溶融スラグを錫又は錫合金を担体とする浮遊法生産池に入れ、浮遊法で取得した平板状の無機非金属材料を1000°C1300°Cの温度で浮遊法生産池から取り出す段階と、前記平板状の無機非金属材料を600°C900°Cの温度で、非還元性雰囲気において052時間保温した後、12時間内に室温まで徐々に温度を下ることで、前記平板状の無機非金属材料が得られる段階と、を含み、前記溶融スラグの成分は、1040wtのAl2O3、525wtのMgO、1050wtのSiO2、1040wtのCaO、015wtのTiO2、015wtのFeO、015wtのMnOであることを特徴とする溶融スラグを利用して平板状の無機非金属材料を製造する方法。前記溶融スラグの成分は、1020wtのAl2O3、510wtのMgO、2035wtのSiO2、2030wtのCaO、015wtのTiO2、015wtのFeO、015wtのMnOであることを特徴とする請求項1に記載の溶融スラグを利用して平板状の無機非金属材料を製造する方法。冷却速度は510°C分であることを特徴とする請求項1に記載の溶融スラグを利用して平板状の無機非金属材料を製造する方法。粘度調整剤は粘土、磁土、磁石、陶土、長石及び石英砂の中の少なくとも1つであり、その添加量は溶融スラグの添加量の520wtであることを特徴とする請求項1又は2に記載の溶融スラグを利用して平板状の無機非金属材料を製造する方法。色彩調整剤はTi、Cr、Ni、Cu、Co、Fe、希土類元素の酸化物、前記酸化物を含有する粉鉱及び産業廃棄物の中の少なくとも1つであり、その添加量は溶融スラグの添加量の05wtであることを特徴とする請求項1又は2に記載の溶融スラグを利用して平板状の無機非金属材料を製造する方法。前記溶融スラグは冶金反応器から直接排出された溶融スラグ又は再度精錬されたスラグであることを特徴とする請求項1又は2に記載の溶融スラグを利用して平板状の無機非金属材料を製造する方法。本発明の目的は、溶融スラグについて直接調質処理を行い、浮遊法を利用して平板状の無機非金属材料を製造する方法を提供することである。上述の目的を実現するために、本発明による溶融スラグを利用して平板状の無機非金属材料を製造する方法は、溶融スラグを保温調質池に入れ、かつ前記スラグの温度を1450°C1600°Cに維持し、製品の要求によって粘度及び又は色彩を調整する段階と、調質された溶融スラグを錫又は錫合金を担体とする浮遊法生産池に入れ、浮遊法で取得した平板状の無機非金属材料を1000°C1300°Cの温度で浮遊法生産池から取り出す段階と、前記平板状の無機非金属材料を600°C900°Cの温度で、非還元性雰囲気において052時間保温した後、12時間内に室温まで徐々に温度を下げることで、前記平板状の無機非金属材料が得られる段階を含むことを特徴とする。その中、前記溶融スラグの成分は、1040wtのAl2O3、525wtのMgO、1050wtのSiO2、1040wtのCaO、015wtのTiO2、015wtのFeO、015wtのMnOでよい。より具体的に、冷却速度は510°C分であることが好ましい。本発明の実施例において、前記溶融スラグの成分は、1020wtのAl2O3、510wtのMgO、2035wtのSiO2、2030wtのCaO、015wtのTiO2、015wtのFeO、015wtのMnOでよい。本発明の実施例において、粘度調整剤は粘土、磁土、磁石、陶土、長石及び石英砂の中の少なくとも1つでよく、その添加量は溶融スラグの添加量の520wtである。色彩調整剤はTi、Cr、Ni、Cu、Co、Fe、希土類元素の酸化物、前記酸化物を含有する粉鉱及び産業廃棄物の中の少なくとも1つでよく、その添加量は溶融スラグの添加量の05wtである。本発明の実施例において、前記溶融スラグは冶金反応器から直接排出された溶融スラグ又は再度精錬されたスラグである。以下、本発明による実施例を詳細に説明する。高炉溶融スラグは高炉製鉄生産において生じる廃棄物で、その元素組成として、1040wtのAl2O3、525wtのMgO、1050wtのSiO2、1040wtのCaOの範囲内にあり、更に少量のFeO、C、MnO、Sなどの元素を含み、溶液の温度は1350°C1480°Cの範囲にある。また、その元素組成として、1020wtのAl2O3、510wtのMgO、2035wtのSiO2、2030wtのCaOの範囲内にあり、少量のFeO、C、MnO、Sなどの元素を含むのが好ましい。本発明による実施例は溶融スラグを利用して平板状の無機非金属材料を製造する方法を提供し、前述の溶融スラグの組成成分として、1040wtのAl2O3、525wtのMgO、1050wtのSiO2、1040wtのCaO、015wtのTiO2、015wtのFeO、015wtのMnOを含む。また、前述の溶融スラグの組成成分として、1020wtのAl2O3、510wtのMgO、2035wtのSiO2、2030wtのCaO、015wtのTiO2、015wtのFeO、015wtのMnOを含むのが好ましい。また、前述の溶融スラグは冶金反応器から直接に排出された溶融スラグでもよく、再度精錬されたスラグでもいい。本発明の方法によれば、高炉から排出される溶融スラグを直接利用することができるため、原料を溶融するためのエネルギー消費を節約できるだけでなく、高炉スラグの水砕冷却による水資源の消費と二次廃棄物の発生を回避することができる。この方法において、保温調質池の内部で溶融スラグの温度を1450°C1600°C範囲に制御する。製品の性能、色彩の要求によって、調質処理の工程を確定する。その中、前述の調質処理は粘度及び又は色彩の調整を含む。より具体的にいうと、粘度調整剤として粘土、磁土、磁石、陶土、長石及び石英砂の中の少なくとも1つが用いられ、その添加量は溶融スラグの添加量の520wtであり、色彩調整剤としてTi、Cr、Ni、Cu、Co、Feの酸化物、このような酸化物を含有する粉鉱及び産業廃棄物の中の少なくとも1つが用いられ、添加量は溶融スラグの添加量の05wtである。次に、調質された溶融スラグが錫又は錫合金を担体とする浮遊法生産池に入るように制御し、浮遊法によって得られた平板状の無機非金属材料を1000°C1300°Cの温度で浮遊法生産池から取り出す。前述の平板状の無機非金属材料を600°C900°Cの温度で、非還元性雰囲気において052時間保温し、そして12時間内に室温まで徐々に温度を下げることで、前述の平板状の無機非金属材料を取得する。その中、冷却速度は510°C分である。冷却速度が速すぎると、製品に微視的に、ひいては巨視的にひび割れが発生し、冷却速度が遅すぎると、生産効率が落ちてしまう。以下、本発明の方法の実施例について具体的に説明する。実施例115wtのAl2O3、15wtのMgO、30wtのSiO2、35wtのCaO、1wtのTiO2、2wtのFeO、2wtのMnOで組成された溶融スラグを使用し、1600°Cで石英砂を添加してその粘度と成分を調整し、その添加量は溶融スラグの添加量の20wtである。実施例1において色彩調整剤を添加しない。そして、調質された溶融スラグを錫又は錫合金を担体とする浮遊法生産池に入れ、浮遊法で取得した平板状の無機非金属材料を1300°Cの温度で浮遊法生産池から取り出す。そして、前述の平板状の無機非金属材料を900°Cの温度で、非還元性雰囲気において2時間保温し、また2時間内に室温まで徐々に温度を下げることで、必要なサイズと色彩を有する平板状の無機非金属材料が得られる。実施例214wtのAl2O3、17wtのMgO、28wtのSiO2、32wtのCaO、15wtのTiO2、4wtのFeO、35wtのMnOで組成された溶融スラグを使用し、1500°Cで磁石を添加することでその粘度と成分を調整し、その添加量は溶融スラグの添加量の15wtである。また、ベンガラを添加して色彩を調整するが、その添加量は溶融スラグの添加量の5wtである。そして、調質後の溶融スラグを錫又は錫合金を担体とする浮遊法生産池に入れ、浮遊法で取得した平板状の無機非金属材料を1200°Cの温度で浮遊法生産池から取り出す。そして、前述の平板状の無機非金属材料を850°Cの温度で、非還元性雰囲気において15時間保温し、また2時間内に室温まで徐々に温度を下げることで、必要なサイズと色彩を有する平板状の無機非金属材料が得られる。実施例315wtのAl2O3、15wtのMgO、30wtのSiO2、35wtのCaO、1wtのTiO2、2wtのFeO、2wtのMnOで組成された溶融スラグを使用し、1450°Cで陶土を添加してその粘度と成分を調整し、その添加量は溶融スラグの添加量の5wtである。また、ベンガラを添加して色彩を調整するが、その添加量は溶融スラグの添加量の2wtである。そして、調質された溶融スラグを錫又は錫合金を担体とする浮遊法生産池に入れ、浮遊法で取得した平板状の無機非金属材料を1000°Cの温度で浮遊法生産池から取り出す。そして、前述の平板状の無機非金属材料を700°Cの温度で、非還元性雰囲気において2時間保温し、また15時間内に室温まで徐々に温度を下げることで、必要なサイズと色彩を有する平板状の無機非金属材料が得られる。実施例414wtのAl2O3、17wtのMgO、28wtのSiO2、32wtのCaO、15wtのTiO2、4wtのFeO、35wtのMnOで組成された溶融スラグを使用し、1500°Cで粘土を添加してその粘度と成分を調整し、その添加量は溶融スラグの添加量の12wtである。ベンガラを添加して色彩を調整するが、その添加量は溶融スラグの添加量の1wtである。そして、調質された溶融スラグを錫又は錫合金を担体とする浮遊法生産池に入れ、浮遊法で取得した平板状の無機非金属材料を1200°Cの温度で浮遊法生産池から取り出す。そして、前述の平板状の無機非金属材料を600°Cの温度で、非還元性雰囲気において05時間保温し、また1時間内に室温まで徐々に温度を下げることで、必要なサイズと色彩を有する平板状の無機非金属材料が得られる。